(57)【要約】【課題】フラッディング現象を回避するのに必要十分な排水性及びガス拡散性を有し、長期的に高い発電性能を発揮することが可能な電極触媒層、膜電極接合体及び固体高分子形燃料電池を提供する。【解決手段】高分子電解質膜の表面に接合された電極触媒層２，３であって、少なくとも触媒２１と炭素粒子２２と高分子電解質２３と繊維状物質２４とを含み、触媒層表面２ａ、３ａの少なくとも一部の領域の十点平均粗さＲｚが３．５μｍ以上、９．５μｍ以下である。【選択図】図１
2019083113.tif 000002
【特許請求の範囲】
【請求項１】
高分子電解質膜の表面に設けられる電極触媒層であって、
触媒、上記触媒を担持する炭素粒子、高分子電解質及び繊維状物質を含み、
上記高分子電解質膜と対向する面とは反対側の面である触媒層表面の少なくとも一部の領域における十点平均粗さＲｚが、３．５μｍ以上９．５μｍ以下であることを特徴とする電極触媒層。
【請求項２】
上記繊維状物質は、カーボンナノファイバー、カーボンナノチューブ及び電解質繊維から選択した１種又は２種以上を含むことを特徴とする請求項１に記載の電極触媒層。
【請求項３】
上記電極触媒層の厚みが２０μｍ以下であることを特徴とする、請求項１又は請求項２に記載の電極触媒層。
【請求項４】
高分子電解質膜の各面にそれぞれアノード側電極触媒層及びカソード側電極触媒層を具備し、
上記アノード側電極触媒層及び上記カソード側電極触媒層の少なくとも一方が、請求項１〜請求項３のいずれか一項に記載の電極触媒層であることを特徴とする膜電極接合体。
【請求項５】
請求項４に記載の膜電極接合体を供えた固体高分子形燃料電池。
【発明の詳細な説明】
【技術分野】
【０００１】
本発明は、固体高分子形燃料電池に関する技術である。
【背景技術】
【０００２】
近年、環境問題やエネルギー問題の有効な解決策として、燃料電池が注目を浴びている。燃料電池は、水素などの燃料を酸素などの酸化剤を用いて酸化し、これに伴う化学エネルギーを電気エネルギーに変換する。
燃料電池は、電解質の種類によって、アルカリ形、リン酸形、高分子形、溶融炭酸塩形、固体酸化物形などに分類される。高分子形燃料電池（ＰＥＦＣ）は、低温作動、高出力密度であり、小型化・軽量化が可能であることから、携帯用電源、家庭用電源、車載用動力源としての応用が期待されている。
【０００３】
高分子形燃料電池（ＰＥＦＣ）は、電解質膜である高分子電解質膜を燃料極（アノード）と空気極（カソード）で挟んだ構造となっており、燃料極側に水素を含む燃料ガスを、空気極側に酸素を含む酸化剤ガスを供給することで、下記の電気化学反応により発電する。
アノード：Ｈ２  →  ２Ｈ＋  ＋  ２ｅ−  ・・・（１）
カソード：１／２Ｏ２  ＋  ２Ｈ＋  ＋  ２ｅ−  →  Ｈ２Ｏ  ・・・（２）
【０００４】
アノード及びカソードは、それぞれ電極触媒層とガス拡散層の積層構造からなる。アノード側電極触媒層に供給された燃料ガスは、電極触媒によりプロトンと電子となる（反応１）。プロトンは、アノード側電極触媒層内の高分子電解質、高分子電解質膜を通り、カソードに移動する。電子は、外部回路を通り、カソードに移動する。カソード側電極触媒層では、プロトンと電子と外部から供給された酸化剤ガスが反応して水を生成する（反応２）。このように、電子が外部回路を通ることにより発電する。
【０００５】
ここで、燃料電池の低コスト化に向けて、高出力特性を示す燃料電池が望まれている。しかし、高出力運転においては多くの生成水が発生するため、電極触媒層やガス拡散層に水が溢れ、ガスの供給が妨げられるフッティングが生じる。このフッティングの発生により、燃料電池の出力が著しく低下するという課題がある。
上記課題に対し、特許文献１、２では、異なる粒子径のカーボンまたはカーボン繊維を含む電極触媒層が提案されている。異なるカーボン材料を含むことにより電極触媒層内に空孔が生じるため、排水性やガス拡散性の向上が期待できる。
【先行技術文献】
【特許文献】
【０００６】
【特許文献１】特開平１０−２４１７０３号公報
【特許文献２】特許第５５３７１７８号公報
【発明の概要】
【発明が解決しようとする課題】
【０００７】
しかし、特許文献１、２には、カーボン材料自体の大きさ、形状、含有量についての記載はあるが、電極触媒層自体の構造についての記載がなく、その効果については具体的には検証されてはいない。
ここで、固体高分子形燃料電池では上述の電気化学反応を円滑に行うために、高分子電解質、電極触媒、ガスの反応点である三相界面が重要となる。ガス拡散層から電極触媒層に供給されたガスは、電極触媒層の浅い位置（膜厚方向におけるガス拡散層側）から順に三相界面を形成し、電気化学反応が始まる。しかし、電極触媒層の深い位置（膜厚方向における高分子電解質膜側）までガスが十分に浸透しないため、電極触媒層の深い位置には三相界面が形成されないことがある。この場合、三相界面が形成されていない反応点では電気化学反応が進行せず、十分な出力が得られない。
【０００８】
このような事情に鑑みてなされたものであって、本発明は、電極触媒層の膜厚方向に対して十分な三相界面を得られる高分子形燃料電池用の電極触媒層を提供することを目的とする。
【課題を解決するための手段】
【０００９】
課題を解決するために、本発明の一態様は、固体高分子電解質膜の表面に設けられる電極触媒層であって、触媒、上記触媒を担持する炭素粒子、高分子電解質及び繊維状物質を含み、上記高分子電解質膜と対向する面とは反対側の面である触媒層表面の少なくとも一部の領域における十点平均粗さＲｚが、３．５μｍ以上９．５μｍ以下であることを特徴とする。
【発明の効果】
【００１０】
本発明の一態様によれば、電極触媒層の膜厚方向に対して十分な三相界面を得られる高分子形燃料電池用電極触媒層を提供することができる。
【図面の簡単な説明】
【００１１】
【図１】本発明の実施形態に係る電極触媒層の構成例を示す模式図である。
【図２】本発明の実施形態に係る膜電極接合体の構成例を示す断面図である。
【図３】本発明に基づく実施形態に係る触媒層表面を９分割する一例を示す図である。
【図４】本発明の実施形態に係る固体高分子形燃料電池の構成例を示す概略図である。
【発明を実施するための形態】
【００１２】
以下、本発明の実施形態について図面を参照して説明する。
なお、本発明は、以下に記載する各実施の形態に限定されうるものではなく、当業者の知識に基づいて設計の変更等の変形を加えることも可能であり、そのような変形が加えられた実施の形態も本発明の範囲に含まれるものである。
まず、本発明の一実施形態が適用されうる電極層及び膜電極接合体を使用した固体高分子形燃料電池について説明する。
図４に示されるように、本実施形態の固体高分子形燃料電池１１は、膜電極接合体１２を備える。膜電極接合体１２は、高分子電解質膜１の一方の面にアノード側電極触媒層２が設けられると共に、高分子電解質膜１の一方の面にカソード側電極触媒層３が設けられて構成され、アノード側電極触媒層２及びカソード側電極触媒層３の外周にそれぞれ枠状のガスケット４を具備する。
【００１３】
ここで、高分子電解質膜の平均厚みは、例えば１μｍ以上５００μｍ以下、好ましくは３μｍ以上２００μｍ以下、更に好ましくは５μｍ以上１００μｍ以下である。
固体高分子形燃料電池１１は、膜電極接合体１２における、アノード側電極触媒層２及びカソード側電極触媒層３とそれぞれ対向するガス拡散層５を有し、更にその積層方向両側にそれぞれセパレータ１０が配置されて構成される。そして、アノード側電極触媒層２及びアノード側電極触媒層２に積層したガス拡散層５でアノード６が構成されると共に、カソード側電極触媒層３及びカソード側電極触媒層３に積層したガス拡散層５でカソード７が構成される。
【００１４】
セパレータ１０は、導電性を有し、かつ不透過性の材料よりなる。セパレータ１０には、ガス流通用のガス流路８と、該ガス流路８の形成された面と相対する主面に冷却水流通用の冷却水流路９が形成されてなる。図４に示されるように、セパレータ１０は、ガス拡散層５に隣接し、膜電極接合体１２を挟持するよう配置される。
アノード６側のセパレータ１０のガス流路８からは燃料ガスが供給される。燃料ガスとしては、例えば水素ガスが挙げられる。カソード７側のセパレータ１０のガス流路８からは、酸化剤ガスが供給される。酸化剤ガスとしては、例えば空気などの酸素を含むガスが供給される。
【００１５】
図４に示した固体高分子形燃料電池１１は、１組のセパレータ１０に、高分子電解質膜１と、アノード側電極触媒層２と、カソード側電極触媒層３と、ガスケット４と、ガス拡散層５とが挟持された、いわゆる単セル構造の固体高分子形燃料電池である。しかしながら、固体高分子形燃料電池の構成として、セパレータ１０を介して、複数のセルを直列に積層したスタック構造の固体高分子形燃料電池であっても良い。
図１に示すように、本実施形態の電極触媒層は、触媒２１、炭素粒子２２、高分子電解質２３及び繊維状物質２４からなる。
電極触媒層について、高分子電解質膜１と対向する面とは反対側の面（ガス拡散層５と対向する側の面）を触媒層表面２ａ、３ａと定義した場合、触媒層表面２ａ、３ａにおける十点平均粗さＲｚが、３．５μｍ以上９．５μｍ以下となっている。
触媒層表面２ａ、３ａの十点平均粗さＲｚが上記の範囲にあると、高分子形燃料電池の出力を向上させることが出来る。
【００１６】
ここで、触媒層表面２ａ、３ａの面積の３／９以上の領域における十点平均粗さＲｚが、３．５μｍ以上９．５μｍ以下であることが好ましく、より好ましくは触媒層表面２ａ、３ａの面積の１／２以上の領域における十点平均粗さＲｚが、３．５μｍ以上９．５μｍ以下である。
また、上記の十点平均粗さＲｚは、６．５μｍ以上９．５μｍ以下であることがより好ましい。
ここでいう十点平均粗さＲｚとは、最も高い山頂から５番目までの山頂の標高と、最も低い谷底から５番目までの谷底の標高の絶対値の平均値との和を求め、マイクロメートルで表したものを指す。
【００１７】
固体高分子形燃料電池では上述の電気化学反応を円滑に行うために、高分子電解質２３、電極触媒２１、ガスの反応点である三相界面が重要となる。ここで、ガス拡散層から電極触媒層２，３に供給されたガスは電極触媒層２，３の浅い位置（膜厚方向におけるガス拡散層側）から順に三相界面を形成し、電気化学反応が始まる。ここで、電極触媒層２，３の深い位置（膜厚方向における高分子電解質膜側）までガスを十分に浸透することができれば、電極触媒層２，３の深い位置であっても三相界面が形成される。電極触媒層２，３の表面粗さを十点平均粗さＲｚにおいて３．５μｍ以上とすることで、電極触媒層２，３の浅い位置から電極触媒層２，３の深い位置までの厚さの一部分を他の部分より短くできる結果、電極触媒層２，３内部にまで短距離でガスを供給するルートを構成することができる。よって、ガスを電極触媒層２，３の表面から深奥部までの全域に充分に浸透させることができる。その結果、反応点が増加し、出力が向上する。
【００１８】
しかしながら、電極触媒層２，３の表面粗さが十点平均粗さＲｚにおいて９．５μｍを超えて大きくなりすぎると、反応点である三相界面が減ることで出力が低下したり、激しいクラックが誘発されて電極触媒層２，３の形成が困難になったりするなど、好ましくない。
同様に、膜電極接合体内に発生した水が充分に排出されず、発電効率が低下するフラッディング（水詰まり）に関しても、電極触媒層２，３の表面粗さが寄与する。電極触媒層２，３の表面粗さが十点平均粗さＲｚにおいて３．５μｍ以上とすることで排水性を確保し、高分子形燃料電池の効率低下を抑制できる。
【００１９】
触媒２１、炭素粒子２２、高分子電解質２３のみからなる電極触媒層２，３の場合、電極触媒層２，３の表面粗さを大きくすると、激しいクラックが誘発されて電極触媒層２，３の形成が困難になるなど、好ましくない。
しかしながら、繊維状物質２４を用いた場合には電極触媒層２，３の構造的な強度が増し、表面粗さを十点平均粗さＲｚが３．５μｍ以上となるように設定してもクラック発生を抑制することが可能となる。
本実施形態に係る膜電極接合体１２の断面図を図２に示す。電極触媒層２，３最表面の十点平均粗さＲｚが上記の範囲になっていれば、電極触媒層２，３は単層でも良いし、複層構造でも良い。
【００２０】
なお、十点平均粗さＲｚは触媒層表面の全面が上記範囲内（３．５μｍ以上９．５μｍ以下）に収まっている必要はなく、少なくとも一部の領域において本範囲内に含まれる十点平均粗さＲｚであることで上述の効果を得られる。好ましくは触媒層表面の面積の１／９以上の領域における十点平均粗さＲｚが本範囲内に含まれればよい。例えば図３に示すように、触媒層表面２ａ、３ａを三行三列の九つの領域に区分し、その九つの領域のうちの少なくとも一つの領域における十点平均粗さＲｚが３．５μｍ以上９．５μｍ以下であればよい。
【００２１】
部分的に粗さを大きくする場合には、粗さが大きい領域が、触媒層表面２ａ、３ａの周辺部側よりも中央側の方が好ましい。また、粗さが大きい領域が点在するように複数箇所に分かれて設けても良い。
また、触媒層表面２ａ、３ａの全領域の十点平均粗さＲｚを３．５μｍ以上９．５μｍ以下とする方が、発電性能をあげる観点から好ましい。ただし、電極触媒層の厚さや電極触媒層に含有する繊維状物質の添加量その他に起因する耐久性低下とのバランスを考慮して、粗さの大きさや、粗さを大きくする領域の面積率を設定する。
【００２２】
電極触媒層２，３を複層構造にする場合、界面抵抗による極端な発電性能の低下を抑制するため、多くとも四層以下にすることが好ましい。また、各層の厚みは全て同じであっても良いし、各層の厚みが異なっていても良い。
電極触媒層２，３を複層構造にする場合、各層における触媒２１、炭素粒子２２、高分子電解質２３、繊維状物質２４、溶媒等の組成は同じであっても良いし、異なっていても良い。
電極触媒層２，３を複層構造にする場合、各層の境界面は平坦であっても良いし、曲面を含んでいても良い。
【００２３】
触媒２１としては、白金族元素、金属又はこれらの合金、または酸化物、複酸化物等が使用できる。白金族元素としては、白金やパラジウム、ルテニウム、イリジウム、ロジウム、オスミウムがある。金属としては、鉄、鉛、銅、クロム、コバルト、ニッケル、マンガン、バナジウム、モリブデン、ガリウム、アルミニウムなどが使用できる。その中でも、白金や白金合金が触媒２１として好ましい。また、これらの触媒２１の粒径は、大きすぎると触媒２１の活性が低下し、小さすぎると触媒２１の安定性が低下するため、０．５ｎｍ以上２０ｎｍ以下が好ましい。更に好ましくは、１ｎｍ以上５ｎｍ以下が良い。
【００２４】
炭素粒子２２としては、微粒子状で導電性を有し、触媒２１におかされないものであれば特に限定はない。例えば炭素粒子２２として、カーボンブラック（アセチレンブラック、ファーネスブラック、ケッチェンブラック等）、グラファイト、黒鉛、活性炭、フラーレン等が挙げられる。
炭素粒子２２の粒径は、小さすぎると電子伝導パスが形成されにくくなり、また大きすぎると電極触媒層２，３が厚くなり抵抗が増加することで、出力特性が低下したりする。このため、炭素粒子２２の粒径は、１０ｎｍ以上１０００ｎｍ以下が好ましい。更に好ましくは、１０ｎｍ以上１００ｎｍ以下である。
【００２５】
高表面積の炭素粒子２２に触媒２１を担持することで、高密度で触媒２１が担持でき、触媒２１活性を向上させることができる。
高分子電解質２３としては、プロトン伝導性を有する樹脂成分であれば特に限定はなく、なかでもフッ素系高分子電解質若しくは炭化水素系高分子電解質が好適に用いられる。
フッ素系高分子電解質としては、例えば、デュポン社製Ｎａｆｉｏｎ（登録商標）等を用いることができる。
炭化水素系高分子電解質としては、例えば、スルホン化ポリエーテルケトン、スルホン化ポリエーテルスルホン、スルホン化ポリエーテルエーテルスルホン、スルホン化ポリスルフィド、スルホン化ポリフェニレン等の電解質を用いることができる。
【００２６】
また、高分子電解質２３としては、電極触媒層２，３と電解質膜の密着性の観点から、高分子電解質膜１と同質の材料を選択することが好ましい。
繊維状物質２４としては、導電性繊維や電解質繊維を用いることができる。導電性繊維としては、カーボンナノファイバーやカーボンナノチューブ、気相成長炭素繊維が例示できる。気相成長炭素繊維としては、昭和電工社製ＶＧＣＦ（登録商標）等を用いることができる。また、電解質繊維は高分子電解質２３を繊維状に加工したものである。繊維状物質２４として電解質繊維を用いることで、プロトン伝導性を向上することができる。これらの繊維状物質２４は、１種のみを単独で使用してもよいが、２種以上を併用してもよく、導電性繊維と電解質繊維を併せて用いても良い。
【００２７】
繊維状物質２４の繊維径としては、０．５ｎｍ以上５００ｎｍ以下が好ましく、１０ｎｍ以上３００ｎｍ以下がより好ましい。上記範囲にすることにより、電極触媒層２，３内の空孔を増加させることができ、高出力化が可能になる。
繊維状物質２４の繊維長は１ｎｍ以上２００μｍ以下が好ましく、１μｍ以上５０μｍ以下がより好ましい。上記範囲にすることにより、電極触媒層２，３の強度を高めることができ、電極触媒層２，３を形成する時にクラックが生じることを抑制できる。また、電極触媒層２，３内の空孔を増加させることができ、更に高出力化に寄与する。
【００２８】
（電極触媒層２，３の製造方法）
電極触媒層２，３は、スラリー状の触媒インクを作製し、基材またはガス拡散層に塗工・乾燥した後、例えば高分子電解質膜へ電極触媒層２，３を熱圧着することで製造できる。高分子電解質膜を基材としてもよい。
触媒インクは上記の触媒２１、炭素粒子２２、高分子電解質２３、繊維状物質２４を、溶媒に混合し、分散処理を加えることで作製できる。分散方法としては、ボールミル、ビーズミル、ロールミル、剪断ミル、湿式ミル、超音波分散、ホモジナイザー等が挙げられる。
触媒インクの溶媒としては、高分子電解質２３と触媒２１を溶解または分散できるものであれば特に限定はない。
【００２９】
溶媒としては、例えば、水、アルコール類（メタノール、エタノール、１−プロパノール、２−プロパノール、１−ブタノール、２−ブタノール、３−ブタノール、ペンタノール、エチレングリコール、ジアセトンアルコール、１−メトキシ−２−プロパノールなど）、ケトン類（アセトン、メチルエチルケトン、ペンタノン、メチルイソブチルケトン、ジイソブチルケトン等）、エーテル類（ジオキサン、テトラヒドロフラン等）、スルホキシド類（ジメチルスルホキシド等）、アミド類（ジメチルホルムアミド、ジメチルアセトアミド等）等が挙げられ、単独若しくは複数種を組み合わせて使用できる。
【００３０】
また触媒インクに用いられる溶媒は加熱によって除去しやすいものが好ましく、特に沸点が１５０℃以下のものが好適に用いられる。
触媒インク中の溶質（触媒２１，炭素粒子２２、高分子電解質２３、繊維状物質２４）の濃度は、例えば、１質量％以上８０質量％以下、好ましくは５質量％以上６０質量％以下、更に好ましくは１０質量％以上４０質量％以下で用いられる。
触媒インクに用いられる高分子電解質２３としては、プロトン伝導性を有する樹脂成分であれば特に限定はなく、なかでもフッ素系高分子電解質若しくは炭化水素系高分子電解質が好適に用いられる。
【００３１】
フッ素系高分子電解質としては、例えば、デュポン社製Ｎａｆｉｏｎ（登録商標）等を用いることができる。
炭化水素系高分子電解質としては、例えば、スルホン化ポリエーテルケトン、スルホン化ポリエーテルスルホン、スルホン化ポリエーテルエーテルスルホン、スルホン化ポリスルフィド、スルホン化ポリフェニレン等の電解質を用いることができる。
上記の触媒インクを基材上に塗布する手法として、慣用的なコーティング法を用いることが出来る。
【００３２】
具体的なコーティング法として、例えば、ロールコーター、エアナイフコーター、ブレードコーター、ロッドコーター、リバースコーター、バーコーター、コンマコーター、ダイコーター、グラビアコーター、スクリーンコーター、スプレー、スピナーなどが挙げられる。
なお、最終的に同様の触媒インクを塗布できるならば、その塗工手段については特に制限はない。
上記の触媒インクを基材上に塗布し、加熱によって触媒インク中の溶媒を揮発させることによって、電極触媒層２，３を得ることができる。
【００３３】
触媒インクの乾燥方法としては、温風乾燥、ＩＲ乾燥などが挙げられる。乾燥温度は、４０℃以上２００℃以下、好ましくは４０℃以上１２０℃以下である。乾燥時間は、０．５分以上１時間以下、好ましくは１分以上３０分以下である。
また乾燥工程は、単一の乾燥機構であっても良いし、複数の乾燥機構を組み合わせて使用しても良い。
触媒インクを乾燥することで得られる電極触媒層２，３の平均厚みは、例えば０．１μｍ以上１００μｍ以下、好ましくは０．５μｍ以上５０μｍ以下、更に好ましくは１μｍ以上２０μｍ以下である。
【００３４】
電極触媒層の厚さは、５μｍ以上２０μｍ以下が好ましい。厚さが２０μｍよりも厚い場合には、クラックが生じやすいうえに、燃料電池に用いた際にガスや生成する水の拡散性及び導電性が低下して、出力が低下してしまう。また、厚さが１μｍよりも薄い場合には、層厚にばらつきが生じ易くなり、内部の触媒物質や高分子電解質が不均一となりやすい。電極触媒層の表面のひび割れや、厚さの不均一性は、燃料電池として使用し、長期に渡り運転した際の耐久性に悪影響を及ぼす可能性が高いため、好ましくない。
そして、電極触媒層２，３の平均厚みが薄いほど、発電抵抗を抑えることが出来ると共に、粗さの効果をより有効に発揮可能となる。この観点から、２０μｍ以下が好ましい。
【００３５】
転写工程に用いられる基材としては、少なくとも片面に触媒インクを塗布することができ、加熱によって電極触媒層２，３を形成でき、形成した電極触媒層２，３を高分子電解質膜１に転写できるものであれば特に限定はない。
上記の電極触媒層２，３の厚さは、前述した十点平均粗さＲｚよりも大きく設定する。
例えば、電極触媒層２，３の厚さが５μｍのとき、十点平均粗さＲｚは３．５μｍ以上５．０μｍ未満である。
【００３６】
基材としては、例えば、ポリエチレンテレフタレート、ポリアミド、ポリイミド、ポリスチレン、ポリスルホン、ポリエーテルスルホン、ポリフェニレンスルファイド、ポリエーテルエーテルケトン、ポリエーテルイミド、ポリベンゾイミダゾール、ポリアミドイミド、ポリアクリレート、ポリエチレンナフタレート、ポリパルバン酸アラミド等の高分子フィルム、若しくはポリテトラフルオロエチレン、ポリクロロトリフルオロエチレン、ポリフッ化ビニリデン、エチレンテトラフルオロエチレン共重合体、テトラフルオロエチレン−ヘキサフルオロプロピレン共重合体、テトラフルオロパーフルオロアルキルビニルエーテル共重合体等の耐熱性フッ素樹脂フィルムを用いることができる。
【００３７】
またこれらの基材に離型処理したもの、若しくは共押出等により離型層が一体となった複層構造のものを用いても良い。
上記の基材は、同様に使用できるものであれば、シート、フィルム、板、膜、若しくは箔、又はこれらのうち少なくとも１つを粘着、接着、癒着、若しくは貼合したものであっても良い。
基材が複層構造である場合、最表面に位置するフィルムが開口部を有していてもよい。ここでいう開口部とは、断裁や打ち抜き等の手段によりフィルムの一部を取り除いた箇所を指す。
【００３８】
また開口部の形状によって乾燥後の触媒インク（即ち、電極）の形状を成形してもよい。
電極触媒層２，３の表面粗さの調整は、例えば、繊維状物質の径や繊維長や添加量、触媒インクの粘度やそれに応じた塗工時の掃引条件、乾燥時の乾燥の加熱方法、乾燥前若しくは転写時の押圧の付与、転写基材の面の粗さなどの条件設定を調整することで可能である。
【００３９】
（膜電極接合体の製造方法）
膜電極接合体の製造方法としては、転写基材またはガス拡散層に電極触媒層２，３を形成し、高分子電解質膜に熱圧着で電極触媒層２，３を形成する方法や、高分子電解質膜に直接電極触媒層２，３を形成する方法が挙げられる。高分子電解質膜に直接電極触媒層２，３を形成する方法は、高分子電解質膜と電極触媒層２，３との密着性が高く、電極触媒層２，３が潰れる恐れがないため、好ましい。
【００４０】
ガスケット４に用いられる部材としては、少なくとも片面に粘着剤を塗布若しくは貼合することができ、高分子電解質膜１に貼合できるものであれば特に限定はない。
ガスケット４としては、例えば、高分子フィルムや耐熱性フッ素樹脂フィルムを用いることができる。高分子フィルムは、例えば、ポリエチレンテレフタレート、ポリアミド、ポリイミド、ポリスチレン、ポリスルホン、ポリエーテルスルホン、ポリフェニレンスルファイド、ポリエーテルエーテルケトン、ポリエーテルイミド、ポリベンゾイミダゾール、ポリアミドイミド、ポリアクリレート、ポリエチレンナフタレート、ポリパルバン酸アラミド等からなる。耐熱性フッ素樹脂フィルムは、例えばポリテトラフルオロエチレン、ポリクロロトリフルオロエチレン、ポリフッ化ビニリデン、エチレンテトラフルオロエチレン共重合体、テトラフルオロエチレン−ヘキサフルオロプロピレン共重合体、テトラフルオロパーフルオロアルキルビニルエーテル共重合体等からなる。
【００４１】
またガスケット４として、これらの部材に離型処理したもの、若しくは共押出等により離型層が一体となった複層構造のものを用いても良い。
上記の部材からなるガスケット４は、同様に使用できるものであれば、シート、フィルム、板、膜、若しくは箔、又はこれらのうち少なくとも１つを粘着、接着、癒着、若しくは貼合したものであっても良い。
ガスケット４の平均厚みは、例えば１μｍ以上５００μｍ以下、好ましくは３μｍ以上２００μｍ以下、更に好ましくは５μｍ以上１００μｍ以下である。
【００４２】
以上のように作製した膜電極接合体は、触媒層表面２ａ、３ａの少なくとも１／９以上の領域の表面粗さが大きいことに起因して空孔率が増大し、ガス透過性や排水性を確保したままクラックを抑制し、これを用いて製造された単セル若しくは固体高分子形燃料電池はより高い発電性能を発揮できる。
すなわち、本実施形態によれば、固体高分子形燃料電池の運転において問題となるフラッディング現象を回避するのに必要十分な排水性及びガス拡散性を有し、長期的に高い発電性能を発揮することが可能な電極触媒層２，３、膜電極接合体及び固体高分子形燃料電池を提供することができる。したがって、本発明は、固体高分子形燃料電池を利用した、定置型コジェネレーションシステムや燃料電池自動車等に好適に用いることができ、産業上の利用価値が大きい。
【実施例１】
【００４３】
以下、本発明に基づく実施例に係る膜電極接合体について説明する。
［実施例１］
実施例１では、白金担持カーボン触媒（ＴＥＣ１０Ｅ５０Ｅ，田中貴金属工業社製）と、水と、１−プロパノールと、高分子電解質（ナフィオン（登録商標）分散液，和光純薬工業社製）と、カーボンナノファイバー（ＶＧＣＦ−Ｈ（登録商標），昭和電工社製）とを混合し、遊星型ボールミルで３０分間分散処理を行い、触媒インクを調製した。
調整した触媒インクを、高分子電解質膜（ナフィオン２１１（登録商標），Ｄｕｐｏｎｔ社製）の両表面にスリットダイコーターを用いて塗布し、８０度の温風オーブンに入れて触媒インクの粘つきがなくなるまで乾燥させて、実施例１の膜電極接合体を得た。
【００４４】
［実施例２］
繊維状物質としてカーボンナノファイバーの代わりにカーボンナノチューブ（ＮＣ７０００（商標），Ｎａｎｏｃｙｌ社製）を用いた以外は、実施例１と同様の手順で、実施例２の膜電極接合体を得た。
［実施例３］
実施例３では、カソード側電極触媒層の塗布量を２倍とした以外は、上記実施例１と同様にして、実施例３の膜電極接合体を得た。
【００４５】
［実施例４］
実施例４では、上記実施例１と同様にして、触媒インクを調製した。
調整した触媒インクを、ＰＴＦＥフィルムの表面にスリットダイコーターを用いて塗布し、８０度の温風オーブンに入れて触媒インクの粘つきがなくなるまで乾燥させ、電極触媒層付き基材を得た。カソード側電極触媒層とアノード側電極触媒層とを、高分子電解質膜（ナフィオン２１１（登録商標），Ｄｕｐｏｎｔ社製）の両面それぞれに対向するように配置し、この積層体を１２０℃、５ＭＰａの条件でホットプレスして接合した後にＰＴＦＥフィルムを剥離することで、実施例４の膜電極接合体を得た。
[実施例５]
実施例５では、図３に示すように触媒層表面を三行三列の九つの領域に区分し、その九つの領域のうちの中央の領域に対して実施例１と同様の処理を行うことで実施例５の膜電極接合体を得た。
【００４６】
［比較例１］
比較例１では、カーボンナノファイバーを加えないこと以外は、上記実施例１と同様の手順で、比較例１の膜電極接合体を得た。
［比較例２］
比較例２では、カソード側電極触媒層の塗布量を４倍とした以外は、上記実施例１と同様にして、比較例２の膜電極接合体を得た。
［比較例３］
比較例３では、カソード側電極触媒層の塗布量を４分の１倍とした以外は、上記実施例１と同様にして、比較例３の膜電極接合体を得た。
【００４７】
［比較例４］
比較例４では、触媒インクを調製する際に、カーボンナノファイバーの量を３倍とした以外は、上記実施例１と同様にして、比較例４の膜電極接合体を得た。
［比較例５]
比較例５では、比較例１の膜電極接合体に対して、図３に示すように触媒層表面を三行三列の九つの領域に区分し、その九つの領域のうちの中央の領域（中央側）と、その他の領域（周辺部側）の十点平均粗さＲｚを測定した。
【００４８】
以下、実施例１〜５の膜電極接合体及び比較例１〜５の膜電極接合体を備えた固体高分子形燃料電池の、カソード側の触媒層表面における十点平均粗さＲｚと、カソード側の電極触媒層の厚みＤと、発電性能と、耐久性を表１及び表２に示す。
【００４９】
【表１】
2019083113.tif 000003
【００５０】
【表２】
2019083113.tif 000004
【００５１】
［十点平均粗さＲｚの計測］
上記の手法で作製した膜電極接合体の、カソード側の触媒層表面における十点平均粗さＲｚは、レーザー顕微鏡を用いて触媒層表面を観察して計測した。具体的には、キーエンス社製「形状測定レーザーマイクロスコープＶＫ−Ｘ２００」を使用し、５０倍の倍率で触媒層表面を観察し、観察データから十点平均粗さＲｚを算出した。
［電極触媒層の厚み計測］
電極触媒層の厚みは、走査型電子顕微鏡（ＳＥＭ）を用いて電極触媒層の断面を観察して計測した。具体的には、日立ハイテクノロジー社製ＦＥ−ＳＥＭ  Ｓ−４８００を使用して１０００倍で観察し、５カ所の観察点における電極触媒層の厚みを計測して、その平均値を電極触媒層の厚みとした。
【００５２】
［発電性能の測定］
発電性能の測定には、膜電極接合体の両面にガス拡散層及びガスケット、セパレータを配置し、所定の面圧となるように締め付けたセルを評価用単セルとして用いた。そして、新エネルギー・産業技術総合開発機構（ＮＥＤＯ）の刊行している小冊子である「セル評価解析プロトコル」に記載のＩ−Ｖ測定を実施した。
［耐久性の測定］
耐久性の測定には、発電性能の測定に用いた評価用単セルと同一の単セルを評価用単セルとして用いた。そして、新エネルギー・産業技術総合開発機構（ＮＥＤＯ）の刊行している小冊子である「セル評価解析プロトコル」に記載の湿度サイクル試験を実施した。
【００５３】
［比較結果］
発電性能については、電圧が０．６Ｖのときの電流が２０Ａ以上である場合を「○」、２０Ａ未満である場合を「×」とした。また、耐久性については、８０００サイクル後の水素クロスリーク電流が初期値の１０倍未満である場合を「○」、１０倍以上である場合を「×」とした。
表１から分かるように、本発明によれば、触媒層表面の十点平均粗さＲｚが３．５μｍ以上９．５μｍ以下である膜電極接合体を用いることで、高い発電性能及び耐久性を発揮することが出来る。
また表２から分かるように、触媒層表面の一部の領域の十点平均粗さＲｚが３．５μｍ以上９．５μｍ以下である膜電極接合体であっても、高い発電性能及び耐久性を発揮することが出来る。
【符号の説明】
【００５４】
１・・・高分子電解質膜
２・・・アノード側電極触媒層
３・・・カソード側電極触媒層
４・・・ガスケット
５・・・ガス拡散層
６・・・アノード（酸化極若しくは燃料極）
７・・・カソード（還元極若しくは空気極）
８・・・ガス流路
９・・・冷却水流路
１０・・・セパレータ
１１・・・固体高分子形燃料電池
１２・・・膜電極接合体
２１・・・触媒
２２・・・炭素粒子
２３・・・高分子電解質
２４・・・繊維状物質
【図１】
2019083113.tif 000005
【図２】
2019083113.tif 000006
【図３】
2019083113.tif 000007
【図４】
2019083113.tif 000008